(57)【特許請求の範囲】
【請求項１】
化合物半導体基板の研磨に用いられる研磨用組成物であって、
砥粒と水とを含有し、砥粒のうち５０質量％以上が粒子径４０ｎｍ以上８０ｎｍ以下の粒子Ａからなり、且つ砥粒のうち１０質量％以上が粒子径１５０ｎｍ以上３００ｎｍ以下の粒子Ｂからなることを特徴とする研磨用組成物。
【請求項２】
前記砥粒は、酸化ケイ素、酸化アルミニウム、酸化ジルコニウム、酸化チタン、酸化マンガン、酸化鉄、酸化クロム及びダイヤモンドから選ばれる少なくとも１種であることを特徴とする請求項１に記載の研磨用組成物。
【請求項３】
酸化剤を更に含有することを特徴とする請求項１又は２に記載の研磨用組成物。
【請求項４】
ｐＨ調整剤を更に含有することを特徴とする請求項１〜３のいずれか１項に記載の研磨用組成物。
【請求項５】
請求項１〜４のいずれか１項に記載の研磨用組成物を用いて化合物半導体基板を研磨する研磨工程を含む化合物半導体基板の製造方法。
【発明の詳細な説明】
【技術分野】
【０００１】
本発明は、化合物半導体からなる研磨対象物を研磨する用途に使用される研磨用組成物、及び当該研磨用組成物を用いた化合物半導体基板の製造方法に関する。
【背景技術】
【０００２】
化合物半導体は、複数の元素から構成される半導体である。例えば、炭化ケイ素、窒化ガリウム、又はヒ化ガリウム等を含有する化合物半導体が知られている。炭化ケイ素や窒化ガリウムを含有する化合物半導体基板は、ＬＥＤやパワーデバイスを製造するための材料として用いられる。化合物半導体基板を各種材料として用いる際には、基板表面を超平滑面に研磨する必要がある。こうした化合物半導体基板の表面を研磨するために、種々の研磨用組成物が使用されている（例えば、特許文献１及び２参照）。【０００３】
ところで、炭化ケイ素や窒化ガリウムは、酸やアルカリに対して優れた耐食性、即ち高い化学的安定性をもち、且つダイヤモンドに次ぐ高い硬度を有する。そのため、炭化ケイ素や窒化ガリウムを含有する化合物半導体基板の研磨には多大な時間を必要とする。したがって、前記化合物半導体基板の研磨に使用される研磨用組成物において重要な点は、高い研磨速度を実現することである。【０００４】
特許文献１では、炭化ケイ素基板の研磨用組成物中に、オルト過ヨウ素酸やメタ過ヨウ素酸等の酸化剤と、コロイダルシリカ砥粒とを含有させることにより研磨速度の向上を図っている。また、特許文献２では、研磨用組成物中に、タングステン酸塩やモリブデン酸塩等の酸化剤と、酸素供与剤と、砥粒と、ｐＨ調整剤とを含有させることにより研磨速度の向上を図っている。詳述すると、酸化剤が遷移金属の塩である場合、遷移金属元素は複数の酸化数をとることができるため、酸化反応において酸化剤の価数は変化する。更に、酸素供与剤が、変化した酸化剤の価数を元に戻すことで、酸化剤の高い酸化力を維持することができる。研磨用組成物において酸素供与剤と遷移金属酸化剤との適正な組み合わせを使用することによって、研磨速度の向上がもたらされる。
【先行技術文献】
【特許文献】
【０００５】
【特許文献１】特開２００７−０２７６６３号公報
【特許文献２】特開２０１０−２８４７８４号公報
【発明の概要】
【発明が解決しようとする課題】
【０００６】
本発明者は、鋭意研究の結果、砥粒と水とを含有する研磨用組成物であって、砥粒のうち５０質量％以上が粒子径４０ｎｍ以上８０ｎｍ以下の粒子Ａからなり、且つ砥粒のうち１０質量％以上が粒子径１５０ｎｍ以上３００ｎｍ以下の粒子Ｂからなる研磨用組成物により、化合物半導体基板に対する研磨速度を高めることができることを見出した。本発明の目的は、化合物半導体基板、特に高硬度（例えば、ビッカース硬度が１，５００Ｈｖ以上）の化合物半導体基板を高い研磨速度で研磨することができる研磨用組成物を提供することにある。本発明の更なる目的は、当該研磨用組成物を用いた化合物半導体基板の製造方法を提供することにある。
【課題を解決するための手段】
【０００７】
本発明の一態様において、砥粒及び水を含有する研磨用組成物であって、砥粒のうち５０質量％以上が粒子径４０ｎｍ以上８０ｎｍ以下の粒子Ａからなり、且つ砥粒のうち１０質量％以上が粒子径１５０ｎｍ以上３００ｎｍ以下の粒子Ｂからなる研磨用組成物が提供される。【０００８】
砥粒は、酸化ケイ素、酸化アルミニウム、酸化ジルコニウム、酸化チタン、酸化マンガン、酸化鉄、酸化クロム及びダイヤモンドから選ばれる少なくとも１種であることが好ましい。【０００９】
研磨用組成物は、酸化剤を更に含有することが好ましく、ｐＨ調整剤を更に含有することが好ましい。【００１０】
また、本発明の別の態様において、上記研磨用組成物を用いて化合物半導体基板を研磨する研磨工程を含む、化合物半導体基板の製造方法が提供される。
【発明の効果】
【００１１】
本発明によれば、化合物半導体基板、特にビッカース硬度が１，５００Ｈｖ以上の高硬度の化合物半導体基板を高い研磨速度で研磨することができる。
【発明を実施するための形態】
【００１２】
以下、本発明の一実施形態を説明する。
【００１３】
研磨用組成物は、化合物半導体基板の製造工程等において、化合物半導体基板を研磨する用途に使用される。研磨される化合物半導体基板は、複数の元素から構成される半導体からなる基板である。化合物半導体を構成する材料としては、例えば、炭化ケイ素、窒化ガリウム、ヒ化ガリウム等が挙げられる。本実施形態の研磨用組成物は特に、高硬度（例えば、ビッカース硬度が１，５００Ｈｖ以上）の化合物半導体基板、具体例としては炭化ケイ素や窒化ガリウムからなる化合物半導体基板を研磨する用途に好適に使用することができる。
【００１４】
研磨用組成物は、砥粒及び水を含有し、好ましくは酸化剤及びｐＨ調整剤等の成分を更に含有する。研磨用組成物は砥粒等の各成分を水に混合して調製される。
【００１５】
（砥粒）
砥粒は化合物半導体基板の表面を物理的に研磨する働きをする。砥粒としては、例えば、酸化ケイ素、酸化アルミニウム、酸化ジルコニウム、酸化セリウム、酸化チタン、酸化マンガン、酸化鉄、酸化クロム、ダイヤモンド等からなる粒子が挙げられる。これらの粒子のなかでも、研磨速度の向上の観点から、酸化ケイ素や酸化アルミニウムからなる粒子が好ましく、酸化ケイ素からなる粒子が特に好ましい。酸化ケイ素からなる粒子としては、例えば、コロイダルシリカ、フュームドシリカ、ゾルゲル法シリカから選ばれるシリカ粒子が挙げられる。これらの粒子のなかでも、コロイダルシリカが特に好ましい。これら砥粒のうち一種を単独で用いてもよく、二種以上を組み合わせて用いてもよい。
【００１６】
砥粒の粒子形状は真球に近い形状であることが好ましい。具体的には、粒子の長径／短径比の平均値が１．２以下であることが好ましく、より好ましくは１．１以下である。
【００１７】
上記長径／短径比は、例えば、砥粒の電子顕微鏡画像を用いて求めることができる。具体的には、所定個数（例えば２００個）の粒子の走査型電子顕微鏡画像において、各々の粒子に対し最小外接矩形を描く。次に、各最小外接矩形について、その長辺の長さ（長径の値）を短辺の長さ（短径の値）で除し、それらの平均値を算出することにより、長径／短径比の平均値を求めることができる。こうした画像解析処理に基づく上記長径／短径比の平均値の算出は、一般的な画像解析ソフトウェアを用いて行うことができる。
【００１８】
また、研磨用組成物中において、砥粒は特定の粒子径分布をもつように含有されている。具体的には、研磨用組成物中に含有される全ての砥粒のうち、質量基準で、粒子径が４０ｎｍ以上８０ｎｍ以下である粒子Ａ（小粒子）の割合が５０％以上であり、粒子径が１５０ｎｍ以上３００ｎｍ以下である粒子Ｂ（大粒子）の割合が１０％以上である。更に、研磨用組成物中に含有される全ての砥粒のうち、質量基準で、上記粒子Ａ及び上記粒子Ｂの合計が６０％以上であり、好ましくは８０％以上である。上記の粒子径分布をもつ砥粒を使用することにより、化合物半導体基板を研磨する際に高い研磨速度が得られる。
【００１９】
上記粒子径は砥粒の凝集粒子径（二次粒子径）である。上記粒子径分布は、例えば、日機装社製のＵＰＡ−ＥＸ２５０を用いた動的光散乱法により測定することができる。また、二種以上の粒子（例えば、酸化ケイ素の粒子と酸化アルミニウムの粒子）が混合されている場合には、各粒子が混合された状態で粒子径分布を測定してもよいし、粒子の種類毎に粒子径を別々に測定し、それらを各粒子の混合比率に従って合成することによって上記粒子径分布を求めてもよい。
【００２０】
研磨用組成物中の砥粒の総含有量は、２質量％以上であることが好ましく、より好ましくは１０質量％以上である。砥粒の総含有量の増大につれて、高い研磨速度が得られる。研磨用組成物における砥粒の総含有量は、５０質量％以下であることが好ましく、より好ましくは４０質量％以下である。砥粒の総含有量の減少につれて、研磨用組成物の分散安定性が向上して、取り扱いが容易となる。
【００２１】
（水）
水は他の成分の分散媒又は溶媒となる。水は、研磨用組成物に含有される他の成分の働きを阻害しないことが好ましい。このような水の例として、例えば遷移金属イオンの合計含有量が１００ｐｐｂ以下の水が挙げられる。水の純度は、例えば、イオン交換樹脂を用いる不純物イオンの除去、フィルターによる異物の除去、蒸留等によって高めることができる。具体的には、例えば、イオン交換水、純水、超純水、蒸留水等を用いることが好ましい。
【００２２】
（酸化剤）
研磨用組成物は酸化剤を含有してもよい。酸化剤は化合物半導体基板の表面を化学的に研磨する働きをする。酸化剤としては、例えば、過マンガン酸塩、過ヨウ素酸、過ヨウ素酸塩、過硫酸塩、バナジン酸塩、過酸化水素水、次亜塩素酸塩、酸化鉄、過酢酸、オゾン等が挙げられる。これらの酸化剤のなかでも、研磨速度の向上の観点から、過マンガン酸塩やバナジン酸塩が好ましい。これらの酸化剤のうち一種を単独で用いてもよく、二種以上を組み合わせて用いてもよい。更に、酸化剤は、例えば過酸化物やオキソ酸等の酸素供与剤と混合して用いることもできる。
【００２３】
研磨用組成物中の酸化剤の含有量は、０．２質量％以上であることが好ましく、より好ましくは０．５質量％以上である。酸化剤の含有量の増大につれて、高い研磨速度が得られる。研磨用組成物中の酸化剤の含有量は、１０質量％以下であることが好ましく、より好ましくは５質量％以下である。酸化剤の含有量の減少につれて、研磨用組成物の安定性が向上する。
【００２４】
（ｐＨ）
研磨用組成物のｐＨの範囲は、１．０以上１１．０未満であることが好ましく、より好ましくは２．０以上８．０未満である。研磨用組成物のｐＨが上記の範囲内にある場合、研磨速度が向上する。
【００２５】
研磨用組成物のｐＨは、例えばｐＨ調整剤を添加することにより調整することができる。ｐＨ調整剤としては、公知の酸、塩基、又はそれらの塩を用いることができる。
【００２６】
ｐＨ調整剤として使用できる酸としては、例えば、塩酸、硫酸、硝酸、フッ酸、ホウ酸、炭酸、次亜リン酸、亜リン酸及びリン酸等の無機酸や、ギ酸、酢酸、プロピオン酸、酪酸、吉草酸、２−メチル酪酸、ｎ−ヘキサン酸、３，３−ジメチル酪酸、２−エチル酪酸、４−メチルペンタン酸、ｎ−ヘプタン酸、２−メチルヘキサン酸、ｎ−オクタン酸、２−エチルヘキサン酸、安息香酸、グリコール酸、サリチル酸、グリセリン酸、シュウ酸、マロン酸、コハク酸、グルタル酸、アジピン酸、ピメリン酸、マレイン酸、フタル酸、リンゴ酸、酒石酸、クエン酸、乳酸、ジグリコール酸、２−フランカルボン酸、２，５−フランジカルボン酸、３−フランカルボン酸、２−テトラヒドロフランカルボン酸、メトキシ酢酸、メトキシフェニル酢酸及びフェノキシ酢酸等の有機酸が挙げられる。なお、研磨速度向上の観点から、上記無機酸のなかでも特にリン酸、硝酸、又は硫酸を用いることが好ましく、上記有機酸のなかでもクエン酸、シュウ酸、又は酒石酸を用いることが好ましい。
【００２７】
ｐＨ調整剤として使用できる塩基としては、例えば、アミンや水酸化第四アンモニウム等の有機塩基、アルカリ金属の水酸化物、アルカリ土類金属の水酸化物及びアンモニア等が挙げられる。
【００２８】
上記酸のアンモニウム塩やアルカリ金属塩等の塩を、上記の酸に代えて、又は上記酸と組み合わせて用いることもできる。特に、弱酸と強塩基、強酸と弱塩基、又は弱酸と弱塩基の組み合わせの塩であることが好ましい。このような塩はｐＨの緩衝作用を発揮することが期待される。
【００２９】
（その他成分）
研磨用組成物中には、必要に応じて研磨用組成物に一般に含有されている公知の添加剤等のその他成分を含有させることができる。その他成分としては、例えば、防腐剤、防黴剤、防錆剤のほか、錯化剤やエッチング剤等の研磨速度をさらに高める作用を有する添加剤、砥粒の分散性を向上させる分散剤、凝集体の再分散を容易にする分散助剤が挙げられる。
【００３０】
次に、上記研磨用組成物を用いて化合物半導体基板を研磨する研磨工程について記載する。ここでは、高硬度の化合物半導体基板である炭化ケイ素基板を研磨する研磨工程を一例として記載する。
【００３１】
上記研磨用組成物を用いた炭化ケイ素基板の研磨は、一般的な研磨装置を用いて行うことができる。研磨装置としては、例えば、片面研磨装置や両面研磨装置がある。片面研磨装置は、キャリアと呼ばれる保持具を用いて基板を保持し、研磨用組成物を供給しながら、研磨布を貼付した定盤（研磨パッド）を基板の片面に押しつけ、定盤を回転させることにより基板の片面を研磨する。両面研磨装置は、キャリアを用いて基板を保持し、上方より研磨用組成物を供給しながら、研磨布が貼付された定盤（研磨パッド）を基板の両面に押しつけ、それらを相反する方向に回転させることにより基板の両面を研磨する。このとき、研磨パッド及び研磨用組成物と基板との間の摩擦による物理的作用と、研磨用組成物が基板にもたらす化学的作用によって基板が研磨される。
【００３２】
なお、上記の研磨工程における研磨条件は特に限定されるものではないが、研磨速度の向上の観点から、基板に対する研磨圧力及び線速度を特定の範囲に設定することが好ましい。
【００３３】
具体的には、研磨圧力は、加工面積１ｃｍ２あたり４００ｇを超えることが好ましく、より好ましくは、加工面積１ｃｍ２あたり６００ｇ以上である。また、研磨圧力は、加工面積１ｃｍ２あたり１０００ｇ以下であることが好ましい。研磨圧力の増大につれて、研磨時において、研磨用組成物中の砥粒と基板との接触点が増加し、摩擦力が大きくなる。そのため、高い圧力下では研磨速度は高くなる傾向にある。なお、炭化ケイ素基板の研磨においては、通常、加工面積１ｃｍ２あたり４００ｇ以下の研磨圧力が加えられているが、本実施形態においては、こうした通常の研磨圧力よりも高い圧力を加えることが好ましい。
【００３４】
線速度は、一般に研磨パッドの回転数、キャリアの回転数、基板の大きさ、基板の数等の影響により変化する値である。線速度が大きい場合は基板に加わる摩擦力が大きくなるため、基板に対する機械的研磨作用が大きくなる。また、摩擦によって発生する熱が、研磨用組成物による化学的研磨作用を高めることがある。
【００３５】
本実施形態においては、線速度は１０ｍ／分以上であることが好ましく、より好ましくは３０ｍ／分以上である。また、線速度は３００ｍ／分以下であることが好ましく、より好ましくは２００ｍ／分以下である。線速度の増大につれて、高い研磨速度が得られる。線速度が上記の範囲内にある場合、十分に高い研磨速度が達成されることに加え、基板に対し適度な摩擦力を付与することができる。
【００３６】
研磨時における研磨用組成物の供給速度は、研磨する基板の種類や、研磨装置の種類、他の研磨条件に依存するが、基板及び研磨パッドの表面全体に均一に供給されるのに十分な速度であることが好ましい。
【００３７】
次に、炭化ケイ素基板の研磨時における上記研磨用組成物の作用について記載する。
【００３８】
上記研磨用組成物中には、粒子径が４０ｎｍ以上８０ｎｍ以下である粒子Ａ（小粒子）の割合が砥粒全体の５０質量％以上、粒子径が１５０ｎｍ以上３００ｎｍ以下である粒子Ｂ（大粒子）の割合が砥粒全体の１０質量％以上という特定の粒子径分布をもつように砥粒が含有されている。上記研磨用組成物によれば、特に高い研磨圧力下において、炭化ケイ素基板を高い研磨速度で研磨することができる。これは、炭化ケイ素基板等に用いられる従来の研磨用組成物では得られない効果である。この点において、上記研磨用組成物は従来技術とは明確に異なる。
【００３９】
上記の効果が得られる詳細な機構は明らかではないが、砥粒と研磨対象物との間に生じる相互作用エネルギーの増大に基づくものであると考えられる。一般的に、砥粒による研磨対象物の機械的加工は、砥粒と研磨対象物との間の摩擦力によってもたらされる。この摩擦力の大きさは、砥粒と研磨対象物との間に生じる相互作用エネルギーの大きさに依存する。砥粒の粒子径が大きいほど、研磨対象物に接触する砥粒中の分子の数が多くなるため、砥粒１個あたりの相互作用エネルギーは大きくなる。しかし、研磨用組成物中に粒子径の大きい砥粒を多数含有させた場合、研磨用組成物中における砥粒の分散安定性を確保することは難しい。その理由は、好適な相互作用エネルギーを得るために十分な大きさの粒子径をもつ砥粒を研磨用組成物中に多数含有させると、砥粒が凝集して研磨用組成物のゲル化を招くおそれがあるためである。そのため、砥粒の粒子径を大きくすることによって研磨速度を向上させる手法には限界がある。
【００４０】
これに対して、上記研磨用組成物の場合には、大粒子である粒子Ｂと研磨対象物との間の隙間に小粒子である粒子Ａが入り込むことにより、研磨対象物に接触する砥粒の数が増加するとともに、砥粒と研磨対象物との接触点が増加する。砥粒と研磨対象物との接触点の増加にともない、砥粒と研磨対象物との間の摩擦力が増大し、研磨速度が向上する。
【００４１】
また、研磨圧力を高めた場合には、研磨パッドは研磨対象物との間の隙間を減少させるように応力下で変形する。すると、応力下での変形前に研磨パッドと研磨対象物との間の隙間に捕らわれていた粒子Ａ（小粒子）が、粒子Ｂ（大粒子）と研磨対象物との間の隙間に移行し、研磨対象物に接触する砥粒の粒子数が更に増加する結果となる。研磨対象物に接触する砥粒の数の増加によって、更に高い摩擦力を生み出すことができる。つまり、圧力エネルギーを高い研磨速度に変換することができる。
【００４２】
以上詳述した実施形態によれば、次のような効果が発揮される。
【００４３】
（１）高い研磨速度で炭化ケイ素基板等の化合物半導体基板を研磨することができる。
【００４４】
（２）好ましくは、砥粒は、酸化ケイ素、酸化アルミニウム、酸化ジルコニウム、酸化チタン、酸化マンガン、酸化鉄、酸化クロム及びダイヤモンドから選ばれる少なくとも１種である。この場合には、研磨速度がより向上する。
【００４５】
（３）好ましくは、研磨用組成物は酸化剤を含有する。この場合には、より高い研磨速度が得られる。
【００４６】
（４）好ましくは、研磨用組成物はｐＨ調整剤を含有し、研磨用組成物のｐＨは１．０以上１１．０未満である。この場合には、より高い研磨速度が得られる。
【００４７】
（５）高い研磨速度で化合物半導体基板を研磨することができるため、化合物半導体基板の製造時間を短縮することができる。これにより、化合物半導体基板の生産性が向上するとともに製造コストが低減する。
【００４８】
なお、前記実施形態は次のように変更されてもよい。
【００４９】
・  研磨用組成物は、一剤型であってもよいし、二剤型を含む多剤型であってもよい。例えば、研磨用組成物が酸化剤及びその酸化剤の変質を惹起し得る成分を含有する場合、研磨用組成物を多剤型として調製し、各剤に当該成分及び酸化剤を別々に含有させることが好ましい。これにより、貯蔵時や輸送時における保存安定性を確保することが容易となる。また、研磨用組成物が多剤型である場合には、研磨用組成物の供給経路を複数有する研磨装置において、研磨用組成物を構成する各剤を、別々の供給経路から供給して装置内において混合されるようにしてもよい。
【００５０】
・  研磨用組成物は、原液の形態で製造及び販売されるとともに、使用時に希釈されてもよい。つまり、研磨用組成物の原液を水で希釈することにより研磨用組成物を調製してもよい。研磨用組成物が多剤型の原液である場合には、各剤の混合及び希釈の順序は任意であり、例えば、特定の剤を水で希釈した後に残りの剤と混合してもよいし、各剤を混合した後に、その混合物を水で希釈してもよい。
【００５１】
・  研磨用組成物を用いた研磨工程で使用される研磨パッドは、その材質、硬度や厚み等の物性等によって特に限定されるものではない。例えば、ポリウレタンタイプ、不織布タイプ、スウェードタイプ、砥粒を含むもの、砥粒を含まないもののいずれの研磨パッドを用いてもよい。
【実施例】
【００５２】
実施例及び比較例を挙げて前記実施形態をさらに具体的に説明する。【００５３】
砥粒として、長径／短径比が１．１以下のシリカ粒子を様々な粒子径分布で含む種々のコロイダルシリカを使用した。上記コロイダルシリカ、酸化剤としてのバナジン酸ナトリウム及び過酸化水素水、並びにイオン交換水を混合し、この混合物に、ｐＨ調整剤としてのアンモニアを添加してｐＨを６．５に調整した。このようにして、砥粒の粒子径分布が異なる実施例１〜２及び比較例１〜８の研磨用組成物を調製した。各研磨用組成物の共通組成を表１に示す。また、各研磨用組成物中の砥粒の粒子径分布を表３及び４に示す。砥粒の粒子径分布は、日機装社製のＵＰＡ−ＥＸ２５０を用いて動的光散乱法により測定した。【００５４】
（試験１）
実施例１〜２及び比較例１〜８の研磨用組成物を用いて、炭化ケイ素基板の表面を表２に示す条件で研磨した。使用した炭化ケイ素基板は、Ｓｉ面のオフ角０°、直径５０ｍｍ（２インチ）の円形状、ビッカース硬度２２００Ｈｖのものである。そして、各研磨用組成物について研磨速度を評価した。研磨速度は、研磨前後における炭化ケイ素基板の質量差を測定し、得られた質量差を炭化ケイ素基板の密度、面積、及び研磨時間で除することにより算出した。その結果を表３の“研磨速度”欄に示す。また、算出した研磨速度に基づいて、各研磨用組成物の判定を行った。その結果を表３の“判定”欄に示す。なお、判定基準は以下のとおりである。【００５５】
Ａ：研磨速度が３００ｎｍ／時以上である場合。【００５６】
Ｂ：研磨速度が２００ｎｍ／時以上３００ｎｍ／時未満である場合。【００５７】
Ｃ：研磨速度が２００ｎｍ／時未満である場合。【００５８】
（試験２）
実施例１及び比較例４の研磨用組成物を用いて、化合物半導体基板以外の半導体基板であるサファイア基板の表面を表２に示す条件で研磨した。使用したサファイア基板は、直径５０ｍｍ（２インチ）の円形状のＣ面基板である。そして、各研磨用組成物について、上記試験１と同様にして研磨速度を算出した。その結果を表４の“研磨速度”欄に示す。【００５９】
【表１】
0006042407.tif 000002
【００６０】
【表２】
0006042407.tif 000003
【００６１】
【表３】
0006042407.tif 000004
【００６２】
【表４】
0006042407.tif 000005
表３に示すように、特定の粒子径分布をもつ砥粒を含有する実施例１〜２の研磨用組成物を用いて炭化ケイ素基板を研磨した場合には、比較例１〜８の研磨用組成物を用いて炭化ケイ素基板を研磨した場合と比較して優れた研磨速度が得られた。一方で、表４に示すように、サファイア基板を研磨対象物とした場合においては、実施例１の研磨用組成物を用いても、比較例４の研磨用組成物と比較して高い研磨速度は得られなかった。この結果から、本発明の研磨用組成物により得られる高い研磨速度は、化合物半導体基板、中でも炭化ケイ素基板を研磨対象物とした場合に特に発揮される効果であることが示唆される。この効果は、化合物半導体基板を研磨対象物とした場合においては、高研磨圧力下で大粒子である粒子Ｂから炭化ケイ素基板に局所的な圧力が付与されることにより、炭化ケイ素基板中の格子ひずみの形成が促進され、研磨が増進するためと推測される。